(57)【要約】【課題】環境及び人体に対して安全で、かつ取り扱いが容易であり、さらに感光層形成用のバインダ樹脂や化合物の溶解及び分散性に優れた溶媒を用いた感光層形成用の塗液によって形成される電子写真感光体及びその製造方法を提供することを目的とする。【解決手段】  支持体上に感光層が形成されてなる電子写真感光体であって、前記感光層が、バインダ樹脂、電荷発生剤及び下記一般式(I)【化１】2005234345.tif 000010（式中、Ｒ１〜Ｒ８は、同一又は異なって、水素原子、炭素数４以下のアルキル基又は炭素数４以下のアルコキシ基である。ただし、すべてが水素原子である場合を除く。）の溶剤が含有されてなる感光層形成用塗液を用いて形成された電子写真感光体。【選択図】  なし【特許請求の範囲】
【請求項１】
支持体上に感光層が形成されてなる電子写真感光体であって、前記感光層が、バインダ樹脂、電荷発生剤及び下記一般式(I)
【化１】
2005234345.tif 000008
（式中、Ｒ１〜Ｒ８は、同一又は異なって、水素原子、炭素数４以下のアルキル基又は炭素数４以下のアルコキシ基である。ただし、すべてが水素原子である場合を除く。）
の溶剤が含有されてなる感光層形成用塗液を用いて形成されたことを特徴とする電子写真感光体。
【請求項２】
溶剤が、２−メチルテトラヒドロフランである請求項１に記載の電子写真感光体。
【請求項３】
バインダ樹脂、電荷発生剤及び下記一般式(I)
【化２】
2005234345.tif 000009
（式中、Ｒ１〜Ｒ８は、同一又は異なって、水素原子、炭素数４以下のアルキル基又は炭素数４以下のアルコキシ基である。ただし、すべてが水素原子である場合を除く。）
の溶剤が含有されてなる感光層形成用塗液を、支持体上に塗布することにより感光層を形成することを特徴とする電子写真感光体の製造方法。
【請求項４】
支持体上への塗布を、浸漬塗工法により行う請求項３に記載の電子写真感光体の製造方法。
【発明の詳細な説明】
【技術分野】
【０００１】
本発明は、複写機、プリンタ、あるいはファクシミリなどの画像形成装置に使用される電子写真感光体及びその製造方法に関する。
【背景技術】
【０００２】
通常、複写機、ファクシミリ、プリンタなどの電子写真装置では、感光体を一様に主帯電し、所定の画像情報に基づく光照射により画像露光して静電潜像を形成し、この静電潜像を現像し、感光体表面にトナー像を形成する。このようにして感光体表面に形成されたトナー像は転写紙に転写され、トナー像が転写した転写紙は、定着装置に導入され、熱、圧力により、トナー像の転写紙表面への定着が行われる。
一方、転写終了後は、感光体表面に残存するトナーがクリーニングされ、さらに必要により除電（除電光の照射）が行われ、これにより、画像形成工程の１サイクルが完了し、次の画像形成が行われる。
このような画像形成方法で使用される感光体としては、安価で、製造が容易である有機感光体が広く使用されている。
【０００３】
有機感光体は、電荷発生剤及び電荷輸送剤をバインダ樹脂中に分散させた単一の層からなる単層型有機感光体や、感光層が、電荷発生剤をバインダ樹脂中に分散させた電荷発生層と、電荷輸送剤をバインダ樹脂中に分散させた電荷輸送層との積層体からなる積層型有機感光体が知られている。
いずれの有機感光体においても、通常、固体状の電荷発生剤、電荷輸送剤等の化合物を溶剤に溶解又は分散させた感光層形成用塗液を、各種の塗工方法を用いて、アルミ等の導電性支持体上に塗布することにより形成される。
このような方法によって有機感光体を形成する場合、例えば、溶剤として、ジオキソランやテトラヒドロフラン等を用いる方法が提案されている（例えば、特許文献１及び２）。
【特許文献１】特開平１０−２２８１２０号公報
【特許文献２】特開２００１−２８１８９２号公報
【発明の開示】
【発明が解決しようとする課題】
【０００４】
しかし、有機溶剤、特に、工業生産に適し、バインダ樹脂等に対する高い溶解力と適当な沸点とを有する溶剤であって、電子写真感光体としての特性に悪影響を与えず、その特性に優れているものは、有害なものが多い。例えば、塩化メチレンやジクロロエタンは有害性が高く、感光層中に残存すると感度が低下する。また、テトラヒドロフランは残存すると感度が低下する。１，４−ジオキサンは発がん性が懸念されている。トルエンはバインダ樹脂や電荷輸送剤に対する溶解性が低い等である。
従って、溶解性、沸点、特性のすべてにおいて満足し得る溶剤、さらに、電荷発生剤の分散性が良好な溶剤が強く求められている。特に、感光体の生産性を高めるために、一度作製した感光層形成用塗液を保管し、保管された塗液を用いて感光体を作製する場合においては、塗液の保管中に電荷発生剤の分散性が悪化（電荷発生剤が凝集する）し、その塗液を用いて作製した感光体は電気特性が良好でないという問題がある。
【０００５】
本発明は上記課題に鑑みてなされたものであり、環境及び人体に対して安全で、かつ取り扱いが容易であり、さらに感光層形成用のバインダ樹脂や化合物の溶解及び分散性に優れた溶媒を用いた感光層形成用の塗液によって形成される電子写真感光体及びその製造方法を提供することを目的とする。
【課題を解決するための手段】
【０００６】
本発明の電子写真感光体によれば、支持体上に感光層が形成されてなる電子写真感光体であって、前記感光層が、バインダ樹脂、電荷発生剤及び下記一般式(I)
【化１】
2005234345.tif 000002
（式中、Ｒ１〜Ｒ８は、同一又は異なって、水素原子、炭素数４以下のアルキル基又は炭素数４以下のアルコキシ基である。ただし、すべてが水素原子である場合を除く。）
の溶剤が含有されてなる感光層形成用塗液を用いて形成されたことを特徴とする。
【０００７】
この電子写真感光体においては、溶剤が２−メチルテトラヒドロフランであることが好ましい。
また、本発明の電子写真感光体の製造方法によれば、バインダ樹脂、電荷発生剤及び一般式(I)の溶剤が含有されてなる感光層形成用塗液を、支持体上に塗布することにより感光層を形成することを特徴とする。
この電子写真感光体の製造方法においては、支持体上への塗布を、浸漬塗工法により行うことが好ましい。
【発明の効果】
【０００８】
本発明の電子写真感光体によれば、バインダ樹脂及び／又は電荷発生剤が一般式(I)の特定の溶剤に溶解及び／又は分散された感光層形成用塗液を用いて、感光層が形成されているため、つまり、ハロゲンを含まず、毒性のない溶剤を用いて形成されているため、環境問題、特にオゾンホールの問題や、発がん性等に関する問題を回避することができ、安全で取り扱いが容易な塗液を用いた電子写真感光体が得られる。しかも、バインダ樹脂の溶解性、特に電荷発生剤の均一な分散性を得ることができ、その結果、画像形成初期から長期にわたって、電位特性や画像特性等に対して極めて優れた効果を発揮させることができる電子写真感光体を得ることが可能となる。
【０００９】
特に、溶剤が２−メチルテトラヒドロフランである場合には、電荷発生剤として通常用いられる顔料の分散性がきわめて良好となり、電位特性や画像特性等に加えて、長寿命の電子写真感光体を得ることができる。
また、本発明の電子写真感光体の製造方法によれば、上述したように、特定の溶剤を含有する感光層形成用塗液を用いて感光層を形成するため、安全で取り扱いの容易な塗液を用いて電子写真感光体を製造することができ、塗布性、重層性が良好で、かつ歩留まりの高い電子写真感光体を簡便に製造することが可能となる。
特に、支持体上への塗布を浸漬塗工法により行う場合には、上記効果を十分に発揮させることができ、有利である。
【発明を実施するための最良の形態】
【００１０】
本発明の電子写真感光体は、主として、支持体と、その上に形成される感光層とから構成される。感光層には、単層型感光層と積層型感光層とがあるが、この発明ではいずれのものも適用可能である。通常、単層型感光層は、電荷輸送剤、電荷発生剤及びバインダ樹脂を同一の層に含有する光導電層単独で構成される。積層型感光層は、支持体上に電荷輸送剤を含有する電荷輸送層と、電荷発生剤を含有する電荷発生層とを積層することで構成される。また、電荷発生剤とともに電荷輸送剤を含有させた光導電層を、電荷輸送層、電荷発生層と組み合わせてもよい。積層型感光層は、電荷発生層、電荷輸送層などの積層順序と、両層に含有させる電荷輸送剤の種類（正孔輸送剤又は電子輸送剤）等によって種々の組み合わせが考えられるが、この発明では、どのような組み合わせであってもよい。また、単層型又は積層型の感光層と支持体との間、あるいは積層型感光層を構成する電荷発生層と電荷輸送層との間には、感光体の特性を阻害しない範囲で中間層、保護層、バリア層を形成してもよい。なかでも、層構成が簡単で生産性に優れており、層を形成する際の被膜欠陥を抑制でき、層間の界面が少なく光学的特性を向上できるという点から、単層型感光層が好ましい。
【００１１】
本発明における電子写真感光体の感光層を構成するバインダ樹脂としては、特に限定されるものではなく、この分野で公知のバインダ樹脂のいずれを用いてもよい。例えば、スチレン系重合体、スチレン−ブタジエン共重合体、スチレン−アクリロニトリル共重合体、スチレン−マレイン酸共重合体、アクリル系重合体、スチレン−アクリル系共重合体、ポリエチレン、エチレン−酢酸ビニル共重合体、塩素化ポリエチレン、ポリ塩化ビニル、ポリプロピレン、塩化ビニル−酢酸ビニル共重合体、ポリエステル、ポリアミド、ポリカーボネート、ポリアリレート、ポリスルホン、ジアリルフタレート樹脂、ケトン樹脂、ポリビニルブチラール樹脂、ポリエーテル樹脂などの熱可塑性樹脂や、シリコーン樹脂、エポキシ樹脂、フェノール樹脂、尿素樹脂、メラミン樹脂、不飽和ポリエステル、アルキッド樹脂、ポリウレタン、その他架橋性の熱硬化性樹脂、さらにエポキシ−アクリレート、ウレタン−アクリレートなどの光硬化性樹脂などが挙げられる。これらはそれぞれ単独で使用できるほか、２種以上を併用してもよい。なかでも、ポリカーボネート、ポリエステル、ポリアリレートが好ましい。なお、例えば、正孔輸送剤であるポリ-N-ビニルカルバゾールや有機ポリシラン化合物等の高分子を用いる場合に、これらの化合物をバインダ樹脂として機能させて、上述したようなバインダ樹脂を省略してもよい。
【００１２】
電荷発生剤としては、単層型及び積層型感光層のいずれの場合にも、例えば、非晶質無機材料（例えば、a-シリコン、a-炭素、セレン−テルル、セレン−砒素、硫化カドミウム等）等の無機光導電材料の粉末、無金属フタロシアニン、金属（例えば、チタン、銅、アルミニウム、鉄、コバルト、ニッケル、インジウム、ガリウム、錫、亜鉛、バナジウム等）又は金属酸化物（上記金属の酸化物であり、例えば、TiO等）が配位したフタロシアニン等の種々の結晶型を有する結晶からなるフタロシアニン系顔料、アゾ系顔料、ビスアゾ系顔料、ペリレン系顔料、アンサンスロン系顔料、インジゴ系顔料、トリフェニルメタン系顔料、スレン系顔料、トルイジン系顔料、ピラゾリン系顔料、キナクリドン系顔料、ジチオケトピロロピロール系顔料等、従来公知の種々の顔料が挙げられる。これらは、感光層が露光の波長域に感度を有するように、それぞれ単独で又は２種以上を組み合わせて使用することができる。なかでも、フタロシアニン系顔料、特に、無金属フタロシアニン化合物（ｘ−Ｈ2Ｐｃ）、ヒドロキシガリウムフタロシアニン（Ｖ−ＧａＯＨＰｃ）、ガリウムフタロシアニン（ＧａＰｃ）、チタニルフタロシアニン（α−、Ｙ−ＴｉＯＰｃ）であることが好ましい。
【００１３】
一般式（I）の溶媒は、アルキル又はアルコキシ置換テトラヒドロフランである。式（I)における炭素数４以下のアルキル基としては、例えば、メチル、エチル、n-プロピル、イソプロピル、n-ブチル、イソブチル、sec-ブチル、tert-ブチル等が挙げられる。炭素数４以下のアルコキシ基としては、例えば、メトキシ、エトキシ、n-プロポキシ、イソプロポキシ、n-ブトキシ、イソブトキシ、sec-ブトキシ、tert-ブトキシ等が挙げられる。なかでも、メチル基が好ましい。また、テトラヒドロフランへのアルキル基又はアルコキシ基の置換は、１つのみでもよく、２つ、３つ、４つ等、８つまでのいくつでもよい。さらに、置換基R１〜R8は全て同じであってもよく、一部又は全てが異なっていてもよい。
具体的には、以下に示す化合物が挙げられる。
【００１４】
【化２】
2005234345.tif 000003
【００１５】
なかでも、２−メチルテトラヒドロフランが好ましい。なお、溶剤として、例えば、メタノール、エタノール、イソプロパノール、ブタノールなどのアルコール類；クロロホルム、ジクロロエタンなどのハロゲン化炭化水素；ｎ−ヘキサン、オクタン、シクロヘキサンなどの脂肪族系炭化水素；ベンゼン、キシレンなどの芳香族炭化水素；ジメチルエーテル、ジエチルエーテル、エチレングリコールジメチルエーテル、ジエチレングリコールジメチルエーテルなどのエーテル類；アセトン、メチルエチルケトン、シクロヘキサノンなどのケトン類；酢酸エチル、酢酸メチルなどのエステル類；ジメチルホルムアルデヒド、ジメチルホルムアミド、ジメチルスルホキシドなどの非プロトン性極性溶媒等の溶剤を、１種又は２種以上、一般式（I）の溶剤と混合して用いてもよい。一般式（I）の溶剤と他の溶剤を混合して用いる場合は、バインダ樹脂等の溶解性を向上させるために、他の溶剤としてテトラヒドロフランまたは１，３−ジオキソランを用いることが好ましい。
【００１６】
本発明の電子写真感光体の感光層が単層型の場合には、感光層に、さらに、電荷輸送剤（電子輸送剤又は正孔輸送剤）が含有されていてもよい。
【００１７】
電子輸送剤としては、当該分野で公知のものを使用することができ、例えば、ベンゾキノン系化合物、ジフェノキノン系化合物〔例えば、2,6-ジメチル-2',6'-t-ブチルベンゾキノンなど〕、ナフトキノン系化合物、マロノニトリル、チオピラン系化合物、テトラシアノエチレン、2,4,8-トリニトロチオキサントン、フルオレノン系化合物〔例えば、2,4,7-トリニトロ-9-フルオレノンなど〕、ジニトロベンゼン、ジニトロアントラセン、ジニトロアクリジン、ニトロアントラキノン、無水こはく酸、無水マレイン酸、ジブロモ無水マレイン酸、2,4,7-トリニトロフルオレノンイミン系化合物、エチル化ニトロフルオレノンイミン系化合物、トリプトアントリン系化合物、トリプトアントリンイミン系化合物、アザフルオレノン系化合物、ジニトロピリドキナゾリン系化合物、チオキサンテン系化合物、2-フェニル-1,4-ベンゾキノン系化合物、2-フェニル-1,4-ナフトキノン系化合物、5,12-ナフタセンキノン系化合物、α-シアノスチルベン系化合物、4'-ニトロスチルベン系化合物、ならびに、ベンゾキノン系化合物の陰イオンラジカルとカチオンとの塩などが挙げられる。これらの電子輸送剤は単独で使用できるほか、２種以上を併用してもよい。
【００１８】
また、正孔輸送剤としては、当該分野で公知のものを使用することができ、具体的には、ベンジジン系化合物、フェニレンジアミン系化合物、ナフチレンジアミン系化合物、フェナントリレンジアミン系化合物、オキサジアゾール系化合物〔例えば、2,5-ジ(4-メチルアミノフェニル)-1,3,4-オキサジアゾールなど〕、スチリル系化合物〔例えば、9-(4-ジエチルアミノスチリル)アントラセンなど〕、ジスチリル化合物、カルバゾール系化合物〔例えば、ポリ-N-ビニルカルバゾールなど〕、ピラゾリン系化合物〔例えば、1-フェニル-3-（p-ジメチルアミノフェニル）ピラゾリンなど〕、ヒドラゾン系化合物〔例えば、ジエチルアミノベンズアルデヒドジフェニルヒドラゾンなど〕、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物、ブタジエン系化合物、ピレン−ヒドラゾン系化合物、アクロレイン系化合物、カルバゾール−ヒドラゾン系化合物、キノリン−ヒドラゾン系化合物、スチルベン系化合物、スチルベン−ヒドラゾン系化合物、ジフェニレンジアミン系化合物及び有機ポリシラン系化合物などが挙げられる。これらの正孔輸送剤は単独で使用できるほか、２種以上を併用してもよい。
【００１９】
感光層には、上記各成分のほかに、電子写真特性に悪影響を与えない範囲で、従来公知の種々の添加剤、例えば、酸化防止剤、ラジカル補足剤、一重項クエンチャー、紫外線吸収剤等の劣化防止剤、軟化剤、可塑剤、表面改質剤、増量剤、増粘剤、分散安定剤、ワックス、アクセプタ、ドナー等を配合することができる。また、感光層の感度を向上させるために、例えば、ターフェニル、ハロナフトキノン類、アセナフチレン等の公知の増感剤を電荷発生剤と併用してもよい。
【００２０】
感光層を形成する支持体として、支持体自体が導電性を有するか、あるいは支持体の表面が導電性を有していればよい。支持体は、導電性を有する種々の材料で形成することができ、例えば、鉄、アルミニウム、銅、スズ、白金、銀、バナジウム、モリブデン、クロム、カドミウム、チタン、ニッケル、パラジウム、インジウム、ステンレス鋼、真鍮等の金属単体や、これら金属が蒸着又はラミネートされたプラスチック材料、ヨウ化アルミニウム、酸化スズ、酸化インジウム等で被覆されたガラス等が挙げられる。
支持体の形状は、使用する画像形成装置の構造に合わせて、シート状、ベルト状、ドラム状等のいずれであってもよい。また、支持体は、使用に際して十分な機械的強度を有するものが好ましい。
【００２１】
感光層は、例えば、ロールミル、ボールミル、アトライタ、ペイントシェーカー又は超音波分散器などを用いて、少なくともバインダ樹脂と電荷発生剤とを、溶剤に分散混合して塗工液を調製し、これを公知の手段により塗布又は浸漬し、室温で、加熱して、あるいは熱風吹きつけ等により乾燥する塗布法又は浸漬塗工法等により形成することができる。なかでも、浸漬塗工法が、生産性や一定の感光層膜厚を得られる点より好ましい。
【００２２】
単層型感光層においては、バインダ樹脂１００重量部に対して、電荷発生剤を０．１〜５０重量部、特に、０．５〜３０重量部の割合で、電子輸送剤は５〜１００重量部、特に１０〜８０重量部の割合で、それぞれ含有させるのが好ましい。正孔輸送剤を含有させる場合は、バインダ樹脂１００重量部に対して５〜５００重量部、特に、２５〜２００重量部の割合で含有させるのが好ましい。電子輸送剤と正孔輸送剤とを併用する場合、その総量はバインダ樹脂１００重量部に対して２０〜５００重量部、特に、３０〜２００重量部が好ましい。なお、この場合、用いるバインダ樹脂の種類、電荷発生剤の種類、溶剤の種類等によって異なるが、溶剤は、バインダ樹脂に対して１〜８００重量倍程度で用いることができる。
【００２３】
積層型感光層のうち電荷発生層においては、バインダ樹脂１００重量部に対して、電荷発生剤を５〜１０００重量部、特に、３０〜５００重量部の割合で含有させるのが好ましい。この電荷発生層に電荷輸送剤を含有して光導電層とする場合には、バインダ樹脂１００重量部に対して、電子輸送剤を含有させる場合は１〜２００重量部、特に、５〜１００重量部の割合で含有させるのが好ましく、正孔輸送剤を含有させる場合は、正孔輸送剤を１〜５００重量部、特に、２５〜２００重量部の割合で含有させるのが好ましい。電子輸送剤と正孔輸送剤とを併用する場合、その総量はバインダ樹脂１００重量部に対して１０〜５００重量部、特に、３０〜２００重量部が好ましい。
電荷輸送層においては、バインダ樹脂１００重量部に対して、電子輸送剤を１〜２５０重量部、特に、５〜１５０重量部の割合で、正孔輸送剤を含有させる場合は、正孔輸送剤を１０〜５００重量部、特に、２５〜２００重量部の割合でそれぞれ含有させるのが好ましい。電子輸送剤と正孔輸送剤とを併用する場合、その総量はバインダ樹脂１００重量部に対して１０〜５００重量部、特に、３０〜２００重量部が好ましい。なお、この場合、用いるバインダ樹脂の種類、電荷発生剤の種類、溶剤の種類等によって異なるが、溶剤は、バインダ樹脂に対して１〜８００重量倍程度で用いることができる。
【００２４】
本発明における感光層は、例えば、単層型感光層の場合、５〜１００μｍ、特に、１０〜５０μｍ程度の厚みであることが好ましい。積層型感光層の場合、電荷発生層が０．０１〜５μｍ、特に、０．１〜３μｍ程度、電荷輸送層が２〜１００μｍ、特に、５〜５０μｍ程度が好ましい。
さらに、電荷輸送剤や電荷発生剤の分散性、感光層表面の平滑性をよくするため、塗工液には界面活性剤、レベリング剤などを添加してもよい。
【実施例】
【００２５】
以下、本発明の電子写真感光体及びその製造方法を詳細に説明する。
【００２６】
［実施例１］
電荷発生剤（CGM）として、ヒドロキシフタロシアニン（ｘ−Ｈ2Ｐｃ）を３．０重量部、以下に示す正孔輸送剤としてHTM-1を６０重量部、以下に示す電子輸送剤としてETM-1を４０重量部、バインダ樹脂として、粘度平均分子量50,000のポリカーボネート（樹脂1）を１００重量部、レベリング剤としてジメチルシリコンオイル０．２重量部を、溶剤である2-メチルテトラヒドロフラン５００重量部とテトラヒドロフラン２５０重量部の混合溶剤ともにボールミル中で２０時間、分散又は溶解させ、単層型感光層用塗液を調製した。
得られた塗液を、支持体としてのアルミニウム素管上に浸漬塗工法にて塗布し、１３０℃、４０分間の熱風乾燥し、膜厚２６μｍの単一感光層を有する単層型感光体を作製した。
その後、調製した塗液を室温で１ヶ月保管し、１ヶ月に上記と同様の方法で膜厚２６μｍの単層型感光体を作製した。
【００２７】
【化３】
2005234345.tif 000004
【００２８】
［実施例２〜１２］
電荷発生剤（CGM)、正孔輸送剤（HTM）、電子輸送剤（ETM）、バインダ樹脂及び溶剤として、下記構造式及び表１に示したものを用いる以外、実施例１と同様に単層型感光体を作製した。
【００２９】
［比較例１〜６］
電荷発生剤（CGM)、正孔輸送剤（HTM）、電子輸送剤（ETM）、バインダ樹脂及び溶剤として、表１に示したものを用いる以外、実施例１と同様に単層型感光体を作製した。
【００３０】
【表１】
2005234345.tif 000005
【００３１】
【化４】
2005234345.tif 000006
【００３２】
【化５】
2005234345.tif 000007
【００３３】
１．分散性の評価
実施例１〜１２及び比較例１〜６で得られた塗液を１ヶ月保存したものの分散性を目視にて評価した。
表１中、◎は分散が極めて良好（凝集物が観測できない）、○はわずかに凝集物が見られたが再度分散すると分散が良好になる、△は凝集物の沈降があるが再度分散すると分散が良好になる、×は凝集物の沈降があり再度分散しても分散が不良状態である、を示す。
２.電気特性の評価
実施例１〜１２及び比較例１〜７で得られた感光体について、静電式プリンタ〔京セラ(株)製FS-1000+改造機〕に搭載して、表面電位を約４５０Ｖに設定したときの露光後の明電位を測定し、初期明電位（Ｖａ）を得た。その後、帯電−露光−除電操作を、転写紙を通さずに連続２時間行ない、表面電位を測定し、初期測定値４５０Ｖとの差を求めることにより、繰り返し特性を得た。
また、塗液を室温で１ヶ月保存した後に作製した感光体に対しても、上記と同様の方法で初期明電位（Ｖｂ）を得た。１ヶ月保存液を使用して作製した感光体の初期明電位（Ｖｂ）と、調製直後の塗液を使用して作製した感光体の初期明電位（Ｖａ）との差（Δ）を求めた。これらの結果を表１にあわせて示す。
【００３４】
なお、静電式複写機は以下の設定とした。
帯電：単層感光体の場合はスコロトロン（初期表面電位設定約450V）を使用し、その他の初期の機械設定は調整せずに実験を行った。
露光：レーザー光（７８０ｎｍ）
クリーニング：クリーニングブレード方式
除電：除電ランプ（LED：６６０ｎｍ）
【００３５】
表１の結果から、２−メチルテトラヒドロフランを用いた本発明の実施例においては、比較例としてテトラヒドロフランを用いた場合に比較して、電荷発生剤であるフタロシアニン化合物の分散性が良好となり、これに起因して、１ヶ月保管前後の感度の変化（Δ）が少なく、安定した高い感度が得られていることが確認された。また、繰り返し特性においても、本発明の実施例は比較例に比べて向上することが確認された。
【産業上の利用可能性】
【００３６】
本発明は、レーザープリンタ、静電式複写機、普通紙ファクシミリ装置、及びこれらの機能を併せもつ複合装置等の広範囲な画像形成装置に適用することができる。